(57)【要約】【課題】  各種樹脂の成型に使用する加工成形機を洗浄するために用いる洗浄用樹脂組成物の提供。【解決手段】  （Ａ）ベース樹脂１００質量部、（Ｂ）アルカンスルホン酸又はその塩を５０質量％以上含む陰イオン界面活性剤０．１〜２０質量部、及び（Ｃ）アルキレングリコール脂肪酸エステル０．１〜１０質量部を含有する洗浄剤組成物であり、スウェル比が１．２以上である洗浄用樹脂組成物。【選択図】  なし【特許請求の範囲】
【請求項１】
（Ａ）ベース樹脂  １００質量部、
（Ｂ）アルカンスルホン酸又はその塩を５０質量％以上含む陰イオン界面活性剤
０．１〜２０質量部、及び
（Ｃ）アルキレングリコール脂肪酸エステル０．１〜１０質量部、
を含有する洗浄剤組成物であり、スウェル比が１．２以上である洗浄用樹脂組成物。
【請求項２】
（Ａ）ベース樹脂  １００質量部、
（Ｂ）アルカンスルホン酸又はその塩を５０質量％以上含む陰イオン界面活性剤
０．１〜２０質量部、
（Ｃ）アルキレングリコール脂肪酸エステル０．２〜１０質量部、及び
（Ｄ）有機燐化合物０．１〜２０質量部
を含有する洗浄剤組成物であり、スウェル比が１．２以上である洗浄用樹脂組成物。
【請求項３】
（Ａ）成分のベース樹脂が、重量平均分子量が１００，０００〜４５０，０００の範囲のスチレン系樹脂である請求項１又は２記載の洗浄用樹脂組成物。
【請求項４】
（Ｂ）成分のアルカンスルホン酸又はその塩が、下記一般式（１）で表されるものである請求項１〜３のいずれかに記載の洗浄用樹脂組成物。
【化１】
2005220209.tif 000005
〔式中、ｍは平均で５〜３０の数、ｎは０〜３０、ｎ≦ｍ、ＭはＨ、アルカリ金属、アルカリ土類金属を示す。〕
【請求項５】
（Ｂ）成分のアルキレングリコール脂肪酸エステルが、プロピレングリコールモノベヘネートである請求項１〜４のいずれかに記載の洗浄用樹脂組成物。
【請求項６】
（Ｂ）成分のプロピレングリコールモノベヘネートが、下記式（２）及び（３）で示されるものの混合物であり、式（２）と式（３）の質量比が４：１〜１：２である請求項５記載の洗浄用樹脂組成物。
【化２】
2005220209.tif 000006
【請求項７】
（Ｂ）成分と（Ｃ）成分の合計量中の含有割合が、（Ｂ）成分が５５〜９９質量％で、（Ｃ）成分が１〜４５質量％であり、（Ａ）成分１００質量部に対する（Ｂ）及び（Ｃ）成分の合計含有量が０．５〜２０質量部である請求項１、３〜６のいずれかに記載の洗浄用樹脂組成物。
【請求項８】
（Ｂ）成分、（Ｃ）成分及び（Ｄ）成分の合計量中の含有割合が、（Ｂ）成分が２０〜９０質量％、（Ｃ）成分が５〜３０質量％、及び（Ｄ）成分が５〜７５質量％であり、（Ａ）成分１００質量部に対する（Ｂ）、（Ｃ）及び（Ｄ）成分の合計含有量が１〜２０質量部である請求項２〜６のいずれかに記載の洗浄用樹脂組成物。
【発明の詳細な説明】
【技術分野】
【０００１】
本発明は、各種樹脂の成形に使用する加工成形機を洗浄するために用いる洗浄用樹脂組成物に関する。
【背景技術】
【０００２】
熱可塑性樹脂は、射出成形品、押出成形品、フィルム等に幅広く利用されている。これらのプラスチック成形品は多品種少量生産の傾向にあり、品種の切替頻度が多くなっているため、品種切替時の成形機内の洗浄が品質管理上重要となってきている。熱可塑性樹脂の成形加工において、品種切替えの際における成形機の洗浄法としては、下記の方法が知られている。
【０００３】
まず、後続に使用する樹脂で洗浄する、即ち、スクリューを抜かずに置換用樹脂を用いて先行品種を置換する方法である。しかし、この方法では洗浄に多量の樹脂を流す必要があり、ロス分が多くなるという問題がある。
【０００４】
次に、加工成形機を分解掃除する方法があるが、この方法はあまりに時間がかかり過ぎるという問題がある。例えば押出成形における色替えの場合を例にとると、押出機を停止し、スクリューを抜いた後、スクリュー及びシリンダー内部をブラッシング等の方法で洗浄した後、再びスクリューを組込む等の煩雑な作業が必要となる。
【０００５】
これらの方法に替えて、置換用樹脂量が少なくて済み、洗浄操作も簡便であることから様々な洗浄剤で洗浄する方法が試みられている。しかし、この洗浄剤による洗浄法の場合も、洗浄後に前剤が残留して焼けや成形不良の原因になったり、また完全に前剤を排出できても洗浄剤が残留し、次の樹脂への置換に多量の樹脂と長い時間を必要とするという問題がある。
【０００６】
また洗浄剤には、熱可塑性樹脂に界面活性剤を添加し洗浄性を高めているものがあるが、界面活性剤を添加すると成形機や押出機のスクリューとの摩擦が小さくなるため、前方に洗浄剤を送り出すことが困難になり、洗浄に時間がかかったり場合によっては洗浄できないという問題がある。
【特許文献１】特開平９−２０８９９２号公報
【特許文献２】特開２０００−１１９４５８号公報
【特許文献３】特開２０００−１１９４６４号公報
【特許文献４】特開２００２−１７３４号公報
【発明の開示】
【発明が解決しようとする課題】
【０００７】
樹脂の加工成形機用の洗浄剤には、実用上、次の要件（i）及び（ii）、必要に応じて更に要件（iii）を満たすことが望まれている。
【０００８】
（i）品種替え時における洗浄性：加工成形機内に残留する樹脂を押し出すためのもの；
（ii）洗浄剤の自己排出性：洗浄剤自体が加工成形機内に残留することを防止するためのもの；
（iii）異物除去性：焦げ（加工成形時に加えられた熱により、シリンダー内壁やスクリューに樹脂が変質してこびり付いたもの）等の異物を加工成形機から押し出すためのもの。
【０００９】
要件（i）を満たすようにするためには、樹脂により洗浄剤の粘性を高めればよく、要件（ii）を満たすようにするためには、界面活性剤を配合して流動性を高めればよいが、樹脂と界面活性剤を配合しただけでは、要件（i）及び（ii）の両方を十分に満足させることはできず、改善の余地がある。
【００１０】
本発明は、上記した２つ又は３つの要件を満たす、加工成形機に適用したときの洗浄力が高く、後剤への置換も容易である洗浄用樹脂組成物を提供することを課題とする。
【課題を解決するための手段】
【００１１】
本発明者は、要件（i）及び（ii）の両方を満足させるべく研究の結果、粘性及び流動性に加えて、洗浄剤が加工成形機のシリンダー内壁を押圧する力（その反力として、シリンダー内のスクリューを押圧する力）、即ち弾性に着目し、弾性を示す新たな指標としてスウェル比を使用し、特定成分の組み合わせからなる、所定範囲のスウェル比を満たす洗浄剤が、要件（i）及び（ii）の両方、更には要件（iii）を満足できることを見出して、本発明を完成したものである。
【００１２】
本発明は、課題の解決手段として、
（Ａ）ベース樹脂  １００質量部、
（Ｂ）アルカンスルホン酸又はその塩を５０質量％以上含む陰イオン界面活性剤
０．１〜２０質量部、及び
（Ｃ）アルキレングリコール脂肪酸エステル０．１〜１０質量部、
を含有する洗浄剤組成物であり、スウェル比が１．２以上である洗浄用樹脂組成物提供する。
【００１３】
更に本発明は、課題の他の解決手段として、
（Ａ）ベース樹脂  １００質量部、
（Ｂ）アルカンスルホン酸又はその塩を５０質量％以上含む陰イオン界面活性剤
０．１〜２０質量部、
（Ｃ）アルキレングリコール脂肪酸エステル０．２〜１０質量部、及び
（Ｄ）有機燐化合物０．１〜２０質量部
を含有する洗浄剤組成物であり、スウェル比が１．２以上である洗浄用樹脂組成物を提供する。
【００１４】
本発明における「スウェル比」とは、溶融状態の樹脂をノズル口からストランドを形成するように押し出したときの、ノズル径（ｄ１）とストランド径（ｄ２）の比率（ｄ２／ｄ１）である。本発明の「スウェル比」は、キャピラリーレオメーター（東洋精機（株）、キャピログラフ１Ｂ）により、樹脂の加工温度、剪断速度１×１０２ｓｅｃ−１、キャピラリーの長さ（２０mm）、キャピラリーの直径（１mm）の条件で測定した値である。
【発明の効果】
【００１５】
本発明の洗浄用樹脂組成物は、押出機、射出成形機等に対して優れた洗浄効果を有し、また、後剤への置き換えも非常に容易であり、短時間でかつ少量の材料で樹脂の色替えができる。
【発明を実施するための最良の形態】
【００１６】
（Ａ）成分のベース樹脂は、スチレン系樹脂、ポリプロピレン等のオレフィン系樹脂、ポリメタクリレート、ポリアミド系繊維、ポリエステル系樹脂等を挙げることができるが、これらの中でもスチレン系樹脂が好ましい。
【００１７】
スチレン系樹脂としては、スチレン、α−メチルスチレン、ビニルトルエン等のスチレン系モノマーの単独又は共重合体のほか、これらのスチレン系モノマーと共重合可能なモノマー、例えばアクリロニトリル、メチルメタクリレート等のビニル系モノマーとの共重合体を挙げることができる。
【００１８】
また、スチレン系樹脂は、ブタジエンゴム等のジエン系ゴム、エチレン／プロピレン系ゴム、アクリル系ゴム等に上記のスチレン系モノマー及びビニル系モノマーをグラフト重合させたゴム変性スチレン系樹脂にすることができる。このようなスチレン系樹脂としては、ポリスチレン、ハイインパクトポリスチレン、ＡＳ樹脂、ＡＢＳ樹脂、ＡＡＳ樹脂、ＡＥＳ樹脂、ＭＳ樹脂、ＭＢＳ樹脂等を挙げることができる。
【００１９】
スチレン系樹脂は、重量平均分子量が１００，０００〜４５０，０００の範囲のものが好ましく、１００，０００〜３００，０００の範囲のものがより好ましく、１５０，０００〜２５０，０００の範囲のものがより好ましい。
【００２０】
なお、スウェル比は、上記のとおり、樹脂の加工温度（通常の加工成形機を使用した場合の加工温度）において測定される値であり、上記の（Ａ）成分として列記した樹脂の場合には、２４０℃で測定する。
【００２１】
（Ｂ）成分のアルカンスルホン酸又はその塩は、下記一般式（１）で表されるものが好ましい。一般式（１）中のｎは平均値であるから、一般式（１）で表されるものは炭素数の異なるものの混合物となる。（Ｂ）成分は、自己排出性の発現に寄与すると共に、（Ｃ）成分との間で疑似架橋構造を形成することで、組成物（洗浄使用時における溶融状態の組成物）を増粘させるものである。
【００２２】
【化３】
2005220209.tif 000002
【００２３】
〔式中、ｍは平均で５〜３０の数、ｎは０〜３０、ｎ≦ｍ、Ｍは、好ましくはＨ、Ｎａ、Ｋ、Ｍｇ、Ｃａを示す。〕
アルカンスルホン酸又はその塩以外の陰イオン界面活性剤としては、アルキルベンゼンスルホン酸塩、アルキル又はアルケニルエーテル硫酸塩、アルキル又はアルケニル硫酸塩、炭素数８〜２０のα−オレフィンスルホン酸塩、アルキル又はアルケニルエーテルカルボン酸塩、α−スルフォ脂肪酸塩、α−スルフォ脂肪酸エステル、炭素数が１２〜２０の飽和又は不飽和脂肪酸のアルカリ金属塩等から選ばれる１又は２以上を挙げることができる。
【００２４】
（Ｂ）成分中のアルカンスルホン酸又はその塩の含有量は５０質量％以上、好ましくは９０〜１００質量％、より好ましくは９９〜１００質量％である。
【００２５】
（Ｂ）成分の含有量は、（Ａ）成分１００質量部に対して０．５〜２０質量部、好ましくは１〜１０質量部、より好ましくは２〜５質量部である。含有量が０．５質量部以上であると十分な洗浄効果を付与でき、特に自己排出性が向上され、２０質量部以下であると自己排出性が良好であると共に、押出機内や成形機内に残留して汚染することが抑制される。
【００２６】
（Ｃ）成分のアルキレングリコール脂肪酸エステルは、エチレングリコール、プロピレングリコール、テトラメチレングリコール、ヘキサメチレングリコール等のアルキレングリコールと炭素数１２〜２２の脂肪酸のエステル化合物を挙げることができる。（Ｃ）成分は、（Ｂ）成分との間で疑似架橋構造を形成し、組成物（洗浄使用時における溶融状態の組成物）を増粘させるためのものである。
【００２７】
（Ｃ）成分としては、エチレングリコールモノラウレート、エチレングリコールジラウレート、プロピレングリコールモノラウレート、プロピレングリコールジラウレート、テトラメチレングリコールモノラウレート、テトラメチレングリコールジラウレート、ヘキサメチレングリコールモノラウレート、ヘキサメチレングリコールジラウレート、エチレングリコールモノミリステート、エチレングリコールジミリステート、プロピレングリコールモノミリステート、プロピレングリコールジミリステート、テトラメチレングリコールモノミリステート、テトラメチレングリコールジミリステート、ヘキサメチレングリコールモノミリステート、ヘキサメチレングリコールジミリステート、エチレングリコールモノパルミテート、エチレングリコールジパルミテート、プロピレングリコールモノパルミテート、プロピレングリコールジパルミテート、テトラメチレングリコールモノパルミテート、テトラメチレングリコールジパルミテート、ヘキサメチレングリコールモノパルミテート、ヘキサメチレングリコールジパルミテート、エチレングリコールモノステアレート、エチレングリコールジステアレート、プロピレングリコールモノステアレート、プロピレングリコールジステアレート、テトラメチレングリコールモノステアレート、テトラメチレングリコールジステアレート、ヘキサメチレングリコールモノステアレート、ヘキサメチレングリコールジステアレート、エチレングリコールモノオレート、エチレングリコールジオレート、プロピレングリコールモノオレート、プロピレングリコールジオレート、テトラメチレングリコールモノオレート、テトラメチレングリコールジオレート、ヘキサメチレングリコールモノオレート、ヘキサメチレングリコールジオレート、エチレングリコールモノベヘネート、エチレングリコールジベヘネート、プロピレングリコールモノベヘネート、プロピレングリコールジベヘネート、テトラメチレングリコールモノベヘネート、テトラメチレングリコールジベヘネート、ヘキサメチレングリコールモノベヘネート、ヘキサメチレングリコールジベヘネート等から選ばれる１又は２以上を挙げることができる。
【００２８】
（Ｃ）成分としては、プロピレングリコールモノベヘネートが好ましく、更に下記式（２）及び（３）で示されるプロピレングリコールモノベヘネートの混合物がより好ましい。
【００２９】
【化４】
2005220209.tif 000003
【００３０】
式（２）と式（３）のプロピレングリコールモノベヘネートの質量比〔（１）／（２）〕は、好ましくは４：１〜１：１であり、より好ましくは３：１〜１：１である。
【００３１】
（Ｃ）成分の含有量は、（Ａ）成分１００質量部に対して０．１〜１０質量部、好ましくは１〜５質量部、より好ましくは１〜３質量部である。含有量が０．１質量部以上であると十分な洗浄効果を付与でき、特に品種替え時の洗浄性が向上され、２０質量部以下であると品種替え時の洗浄性が良好であると共に、押出機内や成形機内に残留して汚染することが抑制される。
【００３２】
（Ｄ）成分の有機燐化合物は、燐原子に結合するエステル性酸素原子を１つ以上有するものが好ましい。（Ｄ）成分は、焦げに対して高い溶解力を有しているため、特に異物除去性の発現に寄与する成分である。
【００３３】
（Ｄ）成分は、トリメチルホスフェート、トリエチルホスフェート、トリブチルホスフェート、トリ（２−エチルヘキシル）ホスフェート、トリブトキシエチルホスフェート、トリオレイルホスフェート、トリフェニルホスフェート、トリクレジルホスフェート、トリキシレニルホスフェート、トリス（イソプロピルフェニル）ホスフェート、トリス（ｏ−フェニルフェニル）ホスフェート、トリス（ｐ−フェニルフェニル）ホスフェート、トリナフチルホスフェート、クレジルジフェニルホスフェート、キシレニルジフェニルホスフェート、ジフェニル（２−エチルヘキシル）ホスフェート、ジ（イソプロピルフェニル）ホスフェート、ｏ−フェニルフェニルジクレジルホスフェート、ジブチルホスフェート、モノブチルホスフェート、ジ（２−エチルヘキシル）ホスフェート、モノイソデシルホスフェート、２−アクリロイルオキシエチルアッシドホスフェート、２−メタクリロイルオキシエチルアッシドホスフェート、ジフェニル−２−アクリロイルオキシエチルホスフェート、ジフェニル−２−メタクリロイルオキシメチルホスフェート等から選ばれる１又は２以上を挙げることができ、これらの中でもトリフェニルホスフェートが好ましい。
【００３４】
また（Ｄ）成分は、トリフェニルホスファイト、トリスノニルフェニルホスファイト、トリストリデシルホスファイト、ジブチルハイドロジエンホスファイト等の亜燐酸エステル及びこれらの縮合物、トリフェニルホスフィンオキシド、トリクレジルホスフィンオキシド、メタンホスホン酸ジフェニル、フェニルホスホン酸ジエチル等から選ばれる１又は２以上を用いることもできる。
【００３５】
（Ｄ）成分の含有量は、（Ａ）成分１００質量部に対して０．１〜２０質量部、好ましくは１〜１０質量部、より好ましくは２〜５質量部である。含有量が０．１質量部以上であると十分な洗浄効果が付与でき、特に異物除去性が向上され、２０質量部以下であると異物除去性が良好であると共に、押出機内や成形機内に残留して汚染することが抑制される。
【００３６】
本発明の組成物では、本発明の課題を解決する上で、（Ｂ）成分と（Ｃ）成分の含有量を関連づけることが好ましい。（Ｂ）成分と（Ｃ）成分の合計量中の含有割合は、（Ｂ）成分は５５〜９９質量％が好ましく、６０〜９０質量％がより好ましく、７０〜８０質量％が更に好ましく、（Ｃ）成分は１〜４５質量％が好ましく、１０〜４０質量％がより好ましく、２０〜３０質量％が更に好ましい。
【００３７】
また、（Ａ）成分１００質量部に対する（Ｂ）及び（Ｃ）成分の合計含有量は、０．５〜２０質量部が好ましく、１〜１０質量部がより好ましく、２〜７質量部が更に好ましい。
【００３８】
本発明の組成物では、本発明の課題を解決する上で、（Ｂ）、（Ｃ）、（Ｄ）成分の含有量を関連づけることが好ましい。（Ｂ）、（Ｃ）、（Ｄ）成分の合計量中の含有割合は、次のとおりである。
【００３９】
（Ｂ）成分は２０〜９０質量％が好ましく、２０〜７０質量％がより好ましく、３０〜６０質量％が更に好ましい。
【００４０】
（Ｃ）成分は５〜３０質量％が好ましく、５〜２０質量％がより好ましく、１０〜２０質量％が更に好ましい。
【００４１】
（Ｄ）成分は５〜７５質量％が好ましく、２５〜７０質量％がより好ましく、３０〜６０質量％が更に好ましい。
【００４２】
また、（Ａ）成分１００質量部に対する（Ｂ）、（Ｃ）、（Ｄ）成分の合計含有量は、１〜２０質量部が好ましく、１〜１０質量部がより好ましく、５〜１０質量部が更に好ましい。
【００４３】
本発明の組成物には、本発明の課題を解決できる範囲内で他の成分を含有させることができ、特に（Ｅ）、（Ｆ）、（Ｇ）成分が好ましい。
【００４４】
（Ｅ）成分である多価アルコールは、複数個のヒドロキシル基が結合している非環式及び環式化合物であある。かかる（Ｅ）成分としては、ペンタエリスリトール、ジペンタエリスリトール、トリペンタエリスリトール、ペンチトール類（アドニトール、アラビトール等）、ヘキシトール類（ズルシトール、イノシトール等）、サッカリド類（アミロース、キシラン等）及びこれらの誘導体（Ｎ−メチルグルカミン等）等から選ばれる１又は２以上を挙げることができる。
【００４５】
（Ｅ）成分の含有量は、（Ａ）成分１００質量部に対して０．５〜２０質量部、好ましくは５〜１０質量部である。含有量が０．５質量部以上であると十分な洗浄効果を付与でき、２０質量部以下であると押出機内や成形機内に残留して汚染することが抑制される。
【００４６】
（Ｆ）成分である金属石鹸は、炭素数６〜２２の脂肪酸と金属（Ｍｇ，Ｌｉ，Ｚｎ，Ｃａ，Ａｌ，Ｓｎ等）の塩である。
【００４７】
（Ｆ）成分としては、カプロン酸マグネシウム、カプロン酸リチウム、カプロン酸亜鉛、カプロン酸カルシウム、カプロン酸アルミニウム、カプロン酸錫、カプリル酸マグネシウム、カプリル酸リチウム、カプリル酸亜鉛、カプリル酸カルシウム、カプリル酸アルミニウム、カプリル酸錫、カプリン酸マグネシウム、カプリン酸リチウム、カプリン酸亜鉛、カプリン酸カルシウム、カプリン酸アルミニウム、カプリン酸錫、ラウリン酸マグネシウム、ラウリン酸リチウム、ラウリン酸亜鉛、ラウリン酸カルシウム、ラウリン酸アルミニウム、ラウリン酸錫、ミリスチン酸マグネシウム、ミリスチン酸リチウム、ミリスチン酸亜鉛、ミリスチン酸カルシウム、ミリスチン酸アルミニウム、ミリスチン酸錫、パルミチン酸マグネシウム、パルミチン酸リチウム、パルミチン酸亜鉛、パルミチン酸カルシウム、パルミチン酸アルミニウム、パルミチン酸錫、ステアリン酸マグネシウム、ステアリン酸リチウム、ステアリン酸亜鉛、ステアリン酸カルシウム、ステアリン酸アルミニウム、ステアリン酸錫、オレイン酸マグネシウム、オレイン酸リチウム、オレイン酸亜鉛、オレイン酸カルシウム、オレイン酸アルミニウム、オレイン酸錫、ベヘニン酸マグネシウム、ベヘニン酸リチウム、ベヘニン酸亜鉛、ベヘニン酸カルシウム、ベヘニン酸アルミニウム、ベヘニン酸錫等から選ばれる１又は２以上を挙げることができる。
【００４８】
（Ｆ）成分の含有量は、（Ａ）成分１００質量部に対して０．０５〜５質量部、好ましくは０．５〜５質量部である。含有量が０．０５質量部以上であると十分な洗浄効果を付与でき、５質量部以下であると２００℃以上の高温雰囲気においても低融点の金属塩（リチウム、錫）が融け出し、押出機内や成形機内に残留して汚染することが抑制される。
【００４９】
（Ｇ）成分であるガラス繊維としては、繊維径が５〜１６μm、繊維長が０．５〜１２mmのものが好ましい。また、洗浄効果が高く、しかも成形機内部への残留が抑制されるため、表面をシランカップリング剤により処理され、かつアクリル樹脂系の集束剤等により集束処理されたものがさらに好ましい。このときの集束処理の程度は特に限定されないが、付着した有機物量（即ち、集束剤の使用量に等しい。付着した有機物量は、ガラス繊維束と集束剤の合計量中の有機物量を意味する）が０．３〜１．５質量％であることが好ましい。
【００５０】
（Ｇ）成分の含有量は、（Ａ）成分１００質量部に対して５〜３０質量部、好ましくは１０〜３０質量部である。含有量が５質量部以上であると洗浄効果を向上させることができ、３０質量部以下であると成形機内に残留したり、成形機が摩耗されることが抑制される。
【００５１】
本発明の組成物は、上記各成分を、ヘンシェルミキサー、タンブラーブレンダー、ニーダー等の混合機で予備混合した後、押出機で混練したり、加熱ロール、バンバリーミキサーで溶融混練することによって製造する。
【００５２】
本発明の組成物は、ノズル径（ｄ１）とストランド径（ｄ２）の比率（ｄ２／ｄ１）であるスウェル比が１．２以上のものであり、好ましくは１．３以上、より好ましくは１．４以上のものである。
【００５３】
スウェル比は、図１で示すようなノズル径（ｄ１）とストランド径（ｄ２）との関係から導かれるもので、スウェル比が大きいほど、洗浄時において、組成物が加工成形機のシリンダー内壁を押圧する力（その反力として、シリンダー内のスクリューを押圧する力）、即ち弾性が大きいことを意味する。スウェル比が大きいほど（弾性が大きいほど）、シリンダー内壁やスクリューを強く押圧することになるため、汚れの除去性能が高められる。
【００５４】
なお、スウェル比は、汚れの除去性能に繋がるものであるため、下限値が重要であり、下限値以上であれば成形加工機の洗浄性能が優れていることを示すものであるため、上限値を決定する必要はない。上限値は、組成物の具体的内容により自ずから決定されるものである。
【００５５】
本発明の組成物は、以下の作用機構により、要件（i）及び（ii）が満たされるものと考えられる。
【００５６】
（Ａ）成分は、組成物の粘性を高めることで、主として要件（i）の品種替え時における洗浄性を発現させる成分であり、（Ｂ）成分は、界面活性剤として作用し、（i）の品種替え時における洗浄性及び（ii）の組成物の自己排出性を発現させる成分である。しかし、（Ｂ）成分を加えることで、組成物がシリンダー内壁を押す力（ここではスウエル比で評価）が低下し、洗浄能力が低下するため、（Ａ）及び（Ｂ）成分のみでは、要件（i）及び（ii）を満たすことはできない。
【００５７】
そこで本発明のとおり、（Ａ）及び（Ｂ）成分の組み合わせに、更に（Ｃ）成分を含有させた場合、使用時において（組成物は溶融状態である）、（Ｂ）成分のアルカンスルホン酸又はその塩と、（Ｃ）成分のアルキレングリコール脂肪酸エステルとの組み合わせにより生じる作用により、組成物がシリンダー内壁を押す力（ここではスウエル比で評価）が向上する。
【００５８】
このような変化が生じる結果、組成物は洗浄剤の持つべき要素として重要な界面活性力と力学的性質（ここでは組成物がシリンダー内壁を押す力）を両立することができ、即ち、所定範囲のスウェル比を満たす状態になるため、要件（i）及び（ii）が満たされる。
【００５９】
そして、（Ａ）〜（Ｃ）成分に加えて、更に（Ｄ）成分を含有させることにより、要件（i）及び（ii）と共に、要件（iii）も満たされる。
【実施例】
【００６０】
以下、実施例、比較例を示し、本発明を更に詳細に説明するが、本発明の範囲がこれらの実施例に限定されるものではない。なお、実施例及び比較例で使用した各成分の詳細は下記の通りである。
【００６１】
（Ａ）成分
ＡＳ樹脂：ダイセル化学工業（株）製「セビアン−Ｎ０２０」
（Ｂ）成分
アルカンスルホン酸ナトリウム：商品名  Hostapur  SAS９３、クラリアント社製
α−オレフィンスルホン酸ナトリウム  商品名  ルポラン  PB-800  ライオン社製
（Ｃ）成分
アルキレングリコール脂肪酸エステル：プロピレングリコールモノベヘネート，商品名リケマール  PB-100，理研ビタミン（株）製
（Ｄ）成分
有機燐化合物：トリフェニルホスフェート（大八化学工業（株））
実施例１〜３、比較例１〜４
表１に示す組成の各成分をタンブラーブレンダーで混合後、押出機にて溶融混練し、ペレット形状の洗浄用樹脂組成物を得た。これらの成分を使用し、下記の方法で洗浄試験を行った。なお、スウェル比は、樹脂加工温度である２４０℃の測定値である。
【００６２】
［洗浄性評価Ａ］
射出成形機（三菱重工業製「三菱射出成形機２６５／１００ＭＳII」（シリンダー温度２５０℃）に、先行使用樹脂としてカーボンファイバー入りＰＡ／ＡＢＳ（ダイセル化学工業（株）製“ノバロイＡＣ５７０４”）の黒着色品（カーボンブラック濃度１％）を１ｋｇ流した。その後、表１の組成の洗浄用樹脂組成物を流して黒色が消えるまでの洗浄用樹脂組成物の使用量による評価を行い、続いて後続使用樹脂としてＡＳ樹脂（ダイセル化学工業（株）製「セピアン−Ｎ０８０」）を流して射出成形し、成形品に洗浄用樹脂組成物の残留物が消えて良品が得られるまでのＡＳ樹脂の使用量による評価を行った。
【００６３】
［洗浄性評価Ｂ］
射出成形機（三菱重工業製「三菱射出成形機２６５／１００ＭＳII」（シリンダー温度２５０℃）に、先行使用樹脂としてハロゲン系難燃ＡＢＳ樹脂（ダイセル化学工業（株）製「ＳＥＲ２０」）を１ｋｇ投入し、５００ｇ流したところで、３０分間滞留させた。残りの先行使用樹脂５００ｇを排出した後、表１の洗浄用樹脂組成物を流して茶色乃至は黒色の焼け筋が消えるまでの洗浄用樹脂組成物の使用量による評価を行った。
【００６４】
［滑り性の評価］
射出成形機（三菱重工業製「三菱射出成形機２６５／１００ＭＳII」（シリンダー温度２５０℃）に表１の洗浄用樹脂組成物をホッパーから投入し、スクリュー位置が０〜１００ｍｍまで計量される時間による評価を行った。
【００６５】
【表１】
2005220209.tif 000004
【図面の簡単な説明】
【００６６】
【図１】スウェル比の説明図。
【図１】
2005220209.tif 000007